(57)【要約】【課題】本発明は、本発明により、アンモニアのオートサーマルリフォーマー（ＡＴＲ）において、触媒層の温度上昇を制御し、改質器の損傷・触媒の劣化を防止することを目的とするものである。【解決手段】本発明は、アンモニアを窒素と水素に分解する反応のアンモニア消費速度をｒＤ  ｍｍｏｌ／（ｇ・ｓ）、アンモニアを燃焼して窒素と水を生成する反応のアンモニア消費速度をｒＡ  ｍｍｏｌ／（ｇ・ｓ）とすると、反応温度４００℃におけるｒＡ／ｒＤが０．２以上、１０以下であることを特徴とするアンモニア分解用触媒である。【選択図】図１
2010214225.tif 000002
【特許請求の範囲】
【請求項１】
アンモニア、酸素および水素を含むガス中のアンモニアを水素に分解する触媒であって、反応温度４００℃におけるｒＡ／ｒＤが０．２以上、１０以下であることを特徴とするアンモニア分解用触媒。
（なお、アンモニア、酸素および水素の分圧をそれぞれ４０ｋＰａ、１０ｋＰａ、１０ｋＰａとした場合、
アンモニアを窒素と水素に分解する反応のアンモニア消費速度をｒＤ  ｍｍｏｌ／（ｇ・ｓ）、アンモニアを燃焼して窒素と水を生成する反応のアンモニア消費速度をｒＡ  ｍｍｏｌ／（ｇ・ｓ）で示す。）
【請求項２】
反応温度２００℃におけるｒＡが０．００００５ｍｍｏｌ／（ｇ・ｓ）で以上であることを特徴とする請求項１記載の触媒
【請求項３】
請求項１記載の触媒を用いてアンモニア、酸素および水素を含むガス中のアンモニアを分解し水素を得ることを特徴とするアンモニア分解方法。
【請求項４】
請求項３記載の方法において、アンモニア分解触媒とアンモニア燃焼触媒を混合した触媒（以下、「混合触媒」と称する）を用いることを特徴とする請求項３記載のアンモニア分解方法。
【請求項５】
請求項３記載の方法において、アンモニア分解反応温度が８００℃未満であることを特徴とする請求項３記載のアンモニア分解方法。
【発明の詳細な説明】
【技術分野】
【０００１】
本発明は、アンモニア、酸素および水素を含むガス中のアンモニアを分解するためのアンモニア分解触媒および当該触媒を用いたアンモニア分解方法に関するものである。
【背景技術】
【０００２】
近年、地球温暖化防止を目的として二酸化炭素の排出の少ない技術が求められている。水素は燃料として用いられたとき、二酸化炭素の排出はなく、燃料として注目されている。水素を得る手段として化学反応に副生する水素、製鋼時に副生する水素等の手段がある。しかし、これらの技術は副生する水素を利用するものであり安定して水素を得ることは困難である。
【０００３】
水素を得る手段として、アンモニアの分解反応があり、反応としては  ＮＨ３  →  ０．５Ｎ２  ＋  １．５Ｈ２である。この反応は１０．９ｋｃａｌ／ｍｏｌの大きな吸熱反応であり、反応熱の供給が問題となる。この反応熱の供給方法として、アンモニアや分解で生成した水素を一部燃焼しその燃焼熱を用いるオートサーマルリフォーマー（ＡＴＲ）があり（特許文献１，非特許文献１）、燃焼反応はＮＨ３  ＋  ０．７５Ｏ２  →  ０．５Ｎ２  ＋  １．５Ｈ２Ｏ、Ｈ２  ＋  ０．５Ｏ２  →  Ｈ２Ｏ  である。ＡＴＲに用いる触媒としては、Ｒｕをアルミナに担持した触媒（特許文献１）、Ｐｔ、Ｒｈをアルミナに担持した触媒（非特許文献１）がある。
【０００４】
しかし、これらの触媒を反応に用いるとき触媒組成によっては制御が難しく定常的に一定の濃度の水素を得ることは容易ではないことがある。また触媒層の温度が変化することでアンモニア改質器に損傷、触媒の劣化を招くことがある。一方、アンモニアの改質が充分でないときは水素を燃料として用いるとき質の良くない燃料を提供することになる。
【先行技術文献】
【特許文献】
【０００５】
【特許文献１】国際公開特許  ＷＯ  ０１／８７７７０  Ａ１
【非特許文献】
【０００６】
【非特許文献１】室井高城著「工業貴金属触媒」幸書房、２００３年５月２６日、ｐ２９７
【発明の概要】
【発明が解決しようとする課題】
【０００７】
本発明は、アンモニアのオートサーマルリフォーマー（ＡＴＲ）において、触媒層の温度上昇を制御し、改質器の損傷・触媒の劣化を防止する方法を提供する。
【課題を解決するための手段】
【０００８】
本発明者らは鋭意検討の結果、上記課題を解決する方法として、アンモニア、酸素および水素を含むガス中のアンモニアを水素に分解する触媒であって、アンモニア、酸素、水素の分圧をそれぞれ  ４０ｋＰａ、１０ｋＰａ、１０ｋＰａとした場合において、アンモニアを窒素と水素に分解する反応のアンモニア消費速度をｒＤ  ｍｍｏｌ／（ｇ・ｓ）、アンモニアを燃焼して窒素と水を生成する反応のアンモニア消費速度をｒＡ  ｍｍｏｌ／（ｇ・ｓ）と、反応温度４００℃におけるｒＡ／ｒＤが０．２以上、１０以下であることを特徴とするアンモニア分解用触媒を用いることによって、ＡＴＲの温度の過度な上昇を抑え、改質器の損傷・触媒の劣化を防止することができることを見出し発明の完成に至ったものである。
【発明の効果】
【０００９】
本発明により、アンモニアのオートサーマルリフォーマー（ＡＴＲ）において、触媒層の温度上昇を制御し、改質器の損傷・触媒の劣化を防止することができる。
【図面の簡単な説明】
【００１０】
【図１】図１は実施例１における改質反応時において、触媒のガス入り口側（０ｍｍ）から触媒のガス出口側（１００ｍｍ）での温度変化を示したものである。
【図２】図２は実施例２における改質反応時において、触媒のガス入り口側（０ｍｍ）から触媒のガス出口側（１００ｍｍ）での温度変化を示したものである。
【図３】図３は比較例１における改質反応時において、触媒のガス入り口側（０ｍｍ）から触媒のガス出口側（１００ｍｍ）での温度変化を示したものである。
【図４】図４は比較例２における改質反応時において、触媒のガス入り口側（０ｍｍ）から触媒のガス出口側（１００ｍｍ）での温度変化を示したものである。
【発明を実施するための形態】
【００１１】
本発明に用いるガスは、アンモニア、酸素を含むガス（以下「反応ガス」とも称する）であれば良く、好ましくはアンモニアの分圧が１０〜１０００ｋＰａ、更に好ましくは２０〜５００ｋＰａであり、好ましくは酸素の分圧が１〜３００ｋＰａ、更に好ましくは２〜２００ｋＰａであり、好ましくはアンモニア１に対する酸素のモル比が０．０５〜０．４、更に好ましくは０．１〜０．２である。当該反応ガスは水素、窒素を含むことができる。
【００１２】
反応ガスは触媒に対し空間速度で１０００〜１０００００ｈ−１、好ましくは２０００〜５００００ｈ−１である。
【００１３】
（アンモニア分解触媒）
本発明にかかる触媒は、以下の通りに特定することができる。アンモニア、酸素および水素を含むガス中のアンモニアを水素に分解する触媒であって、アンモニア、酸素、水素の分圧をそれぞれ  ４０ｋＰａ、１０ｋＰａ、１０ｋＰａとした場合において、アンモニアを窒素と水素に分解する反応のアンモニア消費速度をｒＤ  ｍｍｏｌ／（ｇ・ｓ）、アンモニアを燃焼して窒素と水を生成する反応のアンモニア消費速度をｒＡ  ｍｍｏｌ／（ｇ・ｓ）とすると、反応温度４００℃におけるｒＡ／ｒＤが０．２以上、１０以下であることを特徴とするアンモニア分解用触媒である。
【００１４】
本発明に係るアンモニア分解触媒は、（１）アンモニアを窒素と水素に分解する作用（アンモニア分解作用）と、（２）アンモニアを燃焼して窒素と水を生成する作用（アンモニア燃焼作用）と、を有し、反応温度４００℃におけるｒＡ／ｒＤが０．２以上、１０以下であること、を要するものである。
【００１５】
（アンモニア分解作用）
本発明に係る「アンモニアを窒素と水素に分解する反応のアンモニア消費速度（以下、「ｒＤ」と称する）」とは、触媒１ｇ当たり、１秒間に消費されるアンモニアのモル数により定義されるものである。ｒＤの測定方法としては、酸素を加えずにアンモニアの分解反応だけを行い、アンモニアの分解率から求めることができる。その際、高ＳＶで測定を行いアンモニア消費率を２０％未満とすることが好ましい。また触媒を不活性物質で希釈するなどして吸熱反応による触媒層温度の低下を防止することが好ましい。
【００１６】
また、当該アンモニア分解触媒は触媒組成が同一であっても本発明に用いることができる触媒に該当するものではなく、前提条件として反応温度４００℃におけるｒＡ／ｒＤが０．２以上、１０以下を満たすことを要する。好ましくは、反応温度４００℃でｒＤが０．１〜１００ｍｍｏｌ／（ｇ・ｓ）、更に好ましくは０．２〜５０ｍｍｏｌ／（ｇ・ｓ）である。
【００１７】
（アンモニア燃焼作用）
本発明に係る「アンモニアを燃焼して窒素と水を生成する反応のアンモニア消費速度（以下、「ｒＡ」と称する）」とは、触媒１ｇ当たり、１秒間に燃焼によって消費されるアンモニアのモル数により定義されるものである。ｒＡの測定方法としては、アンモニアと酸素を混合して触媒に供給した場合のアンモニアの消費率から求めることができる。その際、高ＳＶで測定を行いアンモニア消費率を２０％未満とすることが好ましい。また触媒を不活性物質で希釈するなどして反応による触媒層温度の上昇や低下を防止することが好ましい。この方法で求めたアンモニアの消費速度には分解によるアンモニア消費が含まれているのでそれを差し引きする必要がある。すなわち、アンモニアと酸素を混合して触媒に供給した場合のアンモニアの消費率から、アンモニアの分解と燃焼を合わせたアンモニアの消費速度ｒＤＡを求め、別に測定したアンモニアの分解速度ｒＤを用いて  ｒＡ＝ｒＤＡ−ｒＡ  としてｒＡを求めることができる。
【００１８】
また、当該アンモニア分解触媒は触媒組成が同一であっても本発明に用いることができる触媒に該当するものではなく、前提条件として反応温度４００℃におけるｒＡ／ｒＤが０．２以上、１０以下を満たすことを要する。好ましくは、ｒＡが反応温度４００℃で０．０５〜２００ｍｍｏｌ／（ｇ・ｓ）、更に好ましくは０．１〜１００ｍｍｏｌ／（ｇ・ｓ）である。
【００１９】
また低温で作動のためには、低温でもある程度のアンモニア燃焼活性があることが好ましく反応温度２００℃におけるｒＡは０．０００５ｍｍｏｌ／（ｇ・ｓ）以上であり、好ましくは０．００２ｍｍｏｌ／（ｇ・ｓ）以上、１ｍｍｏｌ／（ｇ・ｓ）以下である。
【００２０】
（水素燃焼作用）
本発明に係るアンモニア分解触媒の更なる作用として、水素を燃焼して水を生成する作用（以下、「水素燃焼作用」と称する）を有することが好ましい。当該水素燃焼作用の指標となる「水素を燃焼して水を生成する反応の水素消費速度（以下、「ｒＨ」と称する。）」とは、触媒１ｇ当たり、１秒間に消費される水素のモル数により定義されるものであり、ｒＨの測定方法としては、アンモニアを加えずに水素の燃焼反応だけを行い、水素の消費率あるいは水の生成率から求めることができる。その際、高ＳＶで測定を行い水素消費率をを２０％未満とすることが好ましい。また触媒を不活性物質で希釈するなどして発熱反応による触媒層温度の上昇を防止することが好ましい。
【００２１】
本水素燃焼作用により、アンモニアの分解によって生成した水素も酸素によって触媒上で燃焼することができ、燃焼熱を供給することができる。水素を燃焼して水を生成する反応の水素消費速度をｒＨ  ｍｍｏｌ／（ｇ・ｓ）とすると反応温度４００℃におけるｒＨ／ｒＤが好ましくは０．０２以上、２０以下であり、更に好ましくは０．０５以上、１０以下である。
【００２２】
（アンモニア分解触媒の組成等）
アンモニア分解触媒の組成としては、Ｆｅ、Ｃｏ、Ｎｉ、Ｍｏの遷移金属系、Ｌａ、Ｃｅ、Ｎｄの希土類系、Ｒｕ、Ｒｈ、Ｉｒ、Ｐｄ、Ｐｔの貴金属系を用いることができる。遷移金属系は合金、窒化物、炭化物、酸化物、複合酸化物として用いることができ、希土類系は酸化物として用いることができ、遷移金属系および希土類系とも、アルミナ、シリカ、ジルコニア、チタニア等の高比表面積の担体に担持して用いることができる。Ｒｕ、Ｒｈ、Ｉｒ、Ｐｄ、Ｐｔなどの貴金属は、アルミナ、シリカ、ジルコニア、チタニア等の高比表面積の担体に担持して用いることができる。また遷移金属系や希土類系に少量の貴金属を含有させることもできる。
【００２３】
触媒調製例としては、一般的な調製方法を用いることができ、例えば、水溶性の触媒成分前駆体を水に溶解しアンモニア等で水酸化物とし沈殿させた後乾燥・焼成し触媒とする方法（沈殿法）、触媒成分に用いる元素の酸化物を単独または複数種の酸化物を混合して用いる方法（混合法）、触媒成分前駆体を水性液として高比表面積の担体に担持する方法（担持法）、触媒成分の前駆体を窒素処理して窒化物を得る方法（窒化物法）などがある。
【００２４】
なお、触媒を調製するに際して、ｒＤ、ｒＡが上記範囲内となるように制御するものである。制御方法としては、（１）触媒原料を硝酸塩、硫酸塩、炭酸塩、水酸化物等適宜選定すること、（２）調製時の乾燥又は焼成の温度・時間を触媒組成に応じて適宜変更すること、（３）触媒調製時の焼成を還元ガス、不活性ガスを用いること、（４）上記触媒用成分の合金、窒化物、酸化物、複合酸化物を適宜混合すること、などの手段である。これらの手段により得られた触媒を上記のｒＤ、ｒＡの測定方法により、ｒＤ、ｒＡを測定し、本発明の範囲内となるものを本発明に係る触媒として用いるものである。
【００２５】
アンモニア分解触媒とアンモニア燃焼触媒とを混合（混合触媒）して用いることもできる。その場合酸素が消費され尽くす触媒層の後半では燃焼触媒は必要ないので、反応ガスの流れに対して分解触媒と燃焼触媒の混合触媒を前段に設置し、後段には分解触媒のみを設置することが好ましい。
【００２６】
（アンモニア燃焼触媒）
本発明に係るアンモニア分解触媒と併用することができるアンモニア燃焼触媒としては、アンモニアを燃焼しＮ２とＨ２Ｏにしうるものであれば何れのものであっても良く、例えば酸化バナジウム、酸化タングステン、酸化モリブデン、酸化マンガン、酸化鉄、酸化コバルト、酸化ニッケル、ペロブスカイト型酸化物、Ｒｕ、Ｒｈ、Ｉｒ、Ｐｄ、Ｐｔなどを用いることができる。Ｒｕ、Ｒｈ、Ｉｒ、Ｐｄ、Ｐｔなどの貴金属は、アルミナ、シリカ、ジルコニア、チタニア等の高比表面積の担体に担持して用いることができる。
【００２７】
混合するときの触媒量はそれぞれの触媒活性によって大きく異なるが分解触媒１００質量部に対して燃焼触媒を０．１〜５００質量部、好ましくは０．５〜２００質量部である。
【００２８】
ＡＴＲの最高反応温度は４００〜８００℃、好ましくは５００〜７００℃である。反応温度が８００℃を超えるときはアンモニア分解器に損傷を与えるおそれがあることも触媒の劣化をまねくおそれのあることがあり、好ましくはないからである。
【実施例】
【００２９】
以下に、実施例、比較例を用いて本発明を詳細に説明するが本発明の趣旨に反しない限り実施例に限定されるものではない。
【００３０】
（実施例１）
アンモニア分解触媒として、Ｉｒをアルミナに担持した触媒前駆体を水素還元処理し、ｒＤ＝０．７４ｍｍｏｌ／（ｇ・ｓ）、ｒＡ／ｒＤ＝０．９５、ｒＨ／ｒＤ＝０．３９であるものを得た。当該アンモニア分解触媒を直径１０ｍｍ長さ１５０ｍｍの石英製反応管に触媒層長として１００ｍｍ充填し、反応ガスとしてアンモニアを５８ｍｏｌ％、酸素を８．７ｍｏｌ％、窒素を３３ｍｏｌ％を含むものを、予熱器で２００℃に加熱して、常圧でＳＶ  ９０００ｈ-1で導入し反応した。反応器は十分に保温し、断熱状態とした。反応器出口ガスは酸素とアンモニアは消費され、水素・窒素・水からなっていた。結果は図１に示す。
【００３１】
（実施例２）
アンモニア分解触媒として、Ｃｏ，Ｃｅ、Ｚｒの元素からなる触媒前駆体１０部とＰｔをアルミナに担持した触媒前駆体１部を混合した後、水素還元処理し、ｒＤ＝０．６ｍｍｏｌ／（ｇ・ｓ）、ｒＡ／ｒＤ＝０．３２、ｒＨ／ｒＤ＝０．１７であるものを得た。当該アンモニア分解触媒を直径１０ｍｍ長さ１５０ｍｍの石英製反応管に触媒層長として１００ｍｍ充填し、反応ガスとしてアンモニアを５８ｍｏｌ％、酸素を８．７ｍｏｌ％、窒素を３３ｍｏｌ％を含むものを、予熱器で２００℃に加熱して、常圧でＳＶ  ６０００ｈ-1で導入し反応した。反応器は十分に保温し、断熱状態とした。反応器出口ガスは酸素とアンモニアは消費され、水素・窒素・水からなっていた。
結果は図２に示す。
【００３２】
（比較例１）
アンモニア分解触媒として、Ｌａ、Ｃｏの元素からなる触媒前駆体１部とＰｔをアルミナに担持した触媒前駆体１０部を混合した後、水素還元処理し、ｒＤ＝０．０６ｍｍｏｌ／（ｇ・ｓ）ｒＡ／ｒＤ＝３１．６、ｒＨ／ｒＤ＝１６．６であるものを得た。当該アンモニア分解触媒を直径１０ｍｍ長さ１５０ｍｍの石英製反応管に触媒層長として１００ｍｍ充填し、反応ガスとしてアンモニアを５８ｍｏｌ％、酸素を８．７ｍｏｌ％、窒素を３３ｍｏｌ％を含むものを、予熱器で２００℃に加熱して、常圧でＳＶ  １８０００ｈ-1で導入し反応した。反応器は十分に保温し、断熱状態とした。
結果は図３に示す。
【００３３】
（比較例２）
アンモニア分解触媒として、Ｎｉをアルミナに担持した触媒前駆体を水素還元処理し、ｒＤ＝０．０５ｍｍｏｌ／（ｇ・ｓ）、ｒＡ／ｒＤ＝０．０２９、ｒＨ／ｒＤ＝０．０７４であるものを得た。当該アンモニア分解触媒を直径１０ｍｍ長さ１５０ｍｍの石英製反応管に触媒層長として１００ｍｍ充填し、反応ガスとしてアンモニアを５８ｍｏｌ％、酸素を８．７ｍｏｌ％、窒素を３３ｍｏｌ％を含むものを、予熱器で２００℃に加熱して、常圧でＳＶ  ３０００ｈ-1で導入し反応した。反応器は十分に保温し、断熱状態とした。反応器出口でもアンモニアは大部分分解せず残存していた。
結果は図４に示す。
【産業上の利用可能性】
【００３４】
本発明は、反応器に悪影響が少なく、長時間触媒を用いることができるものである。アンモニア含有ガスから水素を得ることができる。
【図１】
2010214225.tif 000003
【図２】
2010214225.tif 000004
【図３】
2010214225.tif 000005
【図４】
2010214225.tif 000006